ШИХТА ДЛЯ ПРОИЗВОДСТВА ПОРИСТОГО ЗАПОЛНИТЕЛЯ
MIXURE FOR MAKING POROUS AGGREGATE

Изобретение относится к производству пористых заполнителей для бетонов.
Известна шихта для производства пористого заполнителя, содержащая, мас.%: глину монтмориллонитоваую 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая молотый уголь, молотый доломит, глину монтмориллонитовую, дополнительно содержит карбоксиметилцеллюлозу и молотый доменный шлак, при следующем соотношении компонентов, мас.%: указанный уголь 5,0-6,0; указанный доломит 30,0-35,0; карбоксиметилцеллюлоза 0,05-0,1; указанный доменный шлак 5,0-7,0; глина монтмориллонитовая - остальное.
В таблице приведены составы шихты.
Таблица
Компоненты
Состав, мас.%
1
2
3
Уголь
5,0
5,5
6,0
Доломит
30,0
32,5
35,0
Карбоксиметилцеллюлоза
0,1
0,07
0,05
Доменный шлак
7,0
6,0
5,0
Глина монтмориллонитовая
57,9
55,93
53,95
Прочность заполнителя на сжатие (фракция 20-40 мм), МПа
~6
~6
~6
2
В составе шихты для производства пористого заполнителя используют глины монтмориллонитовые, включающие Al-монтмориллонит и Fe-монтмориллонит (нонтронит). Удельная поверхность глины монтмориллонитовой 2500-3500 см/г.
2
2
3
3
Доменный шлак характеризуется следующим химическим составом, мас.%: SiO 36,0-41,0; AlO 8,0-11,0; FeO 0,2-0,7; CaO 40,0-48,0; MgO 6,0-10,0; MnO 0,1-1,0; SO 0,5-2,2.
2
2
Компоненты сырьевой смеси дозируют в требуемых количествах. Уголь, доломит, доменный шлак размалывают до удельной поверхности 2500-3500 см/г, в данном случае до 3200 см/г, добавляют глину монтмориллонитовую, карбоксиметилцеллюлозу и смешивают. Полученную шихту увлажняют до 20-25%, в данном случае увлажняют до 25%, формуют из нее пластическим способом гранулы, которые сушат и обжигают при температуре 900-1000°С, в данном случае при 950°С.
Источники информации
1. SU 1161500, C04B 31/00, 1985.